본 발명 은 또한 , 상기 철강재 를 2 차 침탄 하 는 단계 는 , 상기 1 차 침탄 하 는 단계 에서 상기 철강재 내부 에 조대 해진 그레인 사이즈 에 의한 상기 철강재 에 형성 된 톱니 의 경도 저하 를 방지 하 기 위하 여 , 시간 당 70 ℃ 의 속도 로 상기 침탄로 내 의 온도 를 830 ~ 870 ℃ 의 범위 로 승 온 한 후 , 평형 탄소 농도 0 . 80 % 에서 20 ~ 25 시간 동안 침탄 하 고 , 평형 탄소 농도 를 0 . 70 % 로 낮추 어 20 ~ 25 시간 동안 확산 하 는 , 대형 철강재 의 침탄 열처리 방법 을 제공 한다 .